(57)【要約】【課題】光学特性および耐擦傷性に優れた光学膜とその製造方法を提供する。【解決手段】基材上に形成されている多孔質膜を含む光学膜。前記多孔質膜の表面の一部にフッ素化合物を担持した緻密膜を有しており、前記緻密膜の前記多孔質膜の表面に対する面積占有率が３０％以上７０％以下であり、前記緻密膜の膜厚が１０ｎｍ以上３０ｎｍ以下であり、前記光学膜の屈折率が１．３２以下である。【選択図】図１
2020016789.tif 000002
【特許請求の範囲】
【請求項１】
基材上に形成されている多孔質膜を含む光学膜であって、該多孔質膜の表面の一部にフッ素化合物を担持した緻密膜を有しており、前記緻密膜の前記多孔質膜の表面に対する面積占有率が３０％以上７０％以下であり、前記緻密膜の膜厚が１０ｎｍ以上３０ｎｍ以下であり、前記光学膜の屈折率が１．３２以下であることを特徴とする光学膜。
【請求項２】
前記多孔質膜の厚さが、８０ｎｍ以上２００ｎｍ以下であることを特徴とする、請求項１に記載の光学膜。
【請求項３】
前記多孔質膜の厚さが、１００ｎｍ以上１６０ｎｍ以下であることを特徴とする、請求項１に記載の光学膜。
【請求項４】
前記緻密膜の前記多孔質膜の表面に対する面積占有率が、４０％以上６５％以下である特徴とする、請求項１から３のいずれか１項に記載の光学膜。
【請求項５】
前記緻密膜の膜厚が、１５ｎｍ以上２５ｎｍ以下であることを特徴とする、請求項１から４のいずれか１項に記載の光学膜。
【請求項６】
前記緻密膜の表面の算術平均粗さが、３ｎｍ以下であることを特徴とする、請求項１から５のいずれかに１項記載の光学膜。
【請求項７】
前記緻密膜の表面の算術平均粗さが、２ｎｍ以下であることを特徴とする、請求項１から５のいずれか１項に記載の光学膜。
【請求項８】
前記多孔質膜が、ナノ粒子とバインダーを含むことを特徴とする、請求項１から５のいずれか１項に記載の光学膜。
【請求項９】
前記ナノ粒子の平均粒子径が、１０ｎｍ以上８０ｎｍ以下であることを特徴とする、請求項８に記載の光学膜。
【請求項１０】
前記ナノ粒子の平均粒子径が、１２ｎｍ以上６０ｎｍ以下であることを特徴とする、請求項８に記載の光学膜。
【請求項１１】
前記ナノ粒子が、中空粒子または鎖状の粒子であることを特徴とする、請求項８から１０のいずれか１項に記載の光学膜。
【請求項１２】
前記ナノ粒子が中空粒子であり、該中空粒子のシェルの厚みが平均粒子径の１０％以上５０％以下であることを特徴とする、請求項８から１０のいずれか１項に記載の光学膜。
【請求項１３】
前記フッ素化合物が、単分子膜構造を有することを特徴とする、請求項１から１２のいずれか１項に記載の光学膜。
【請求項１４】
前記光学膜の屈折率が、１．３０以下であることを特徴とする、請求項１から１３のいずれか１項に記載の光学膜。
【請求項１５】
前記光学膜が、透明基材上に形成された反射防止膜であることを特徴とする、請求項１から１４のいずれか１項に記載の光学膜。
【請求項１６】
前記透明基材が、レンズであることを特徴とする、請求項１５に記載の光学膜。
【請求項１７】
少なくともナノ粒子とバインダーと溶剤を含有する第１の塗料を基材の表面に塗工して第１の膜を成膜する工程と、該第１の膜を乾燥して多孔質膜を形成する工程と、該多孔質膜の表面の一部に膜材料と溶剤からなる第２の塗料を塗工して緻密膜を形成する工程と、該緻密膜の表面上にフッ素化合物を担持させる工程を有することを特徴とする光学膜の製造方法。
【請求項１８】
前記緻密膜を形成する工程において、前記第２の塗料中の膜材料の濃度と該塗料の付与量を調整することにより、前記緻密膜の前記多孔質膜の表面に対する面積占有率を３０％以上７０％以下とすることを特徴とする、請求項１７に記載の方法。
【請求項１９】
前記第１の膜を成膜する工程を、２０℃以上３０℃以下で行うことを特徴とする請求項１７または１８に記載の方法。
【請求項２０】
前記第１の塗料の成膜時における粘度が１．３ｍＰａ・ｓ以上２ｍＰａ・ｓ以下である請求項１９に記載の方法。
【発明の詳細な説明】
【技術分野】
【０００１】
本発明は、光学特性および耐擦傷性に優れた光学膜とその製造方法に関する。
【背景技術】
【０００２】
従来、光学素子の光入出射界面での反射を抑えるために、屈折率の異なる光学膜を数十から数百ｎｍの厚みで単膜あるいは複数膜として積層した反射防止膜を形成することが知られている。これら反射防止膜を形成するためには、蒸着、スパッタリング等の真空成膜法やディップコート、スピンコート等の湿式成膜法が用いられる。
【０００３】
反射防止膜の表層に用いられる材料としては、透明で屈折率が低い材料である、酸化ケイ素、フッ化マグネシウム、フッ化カルシウムなどの無機材料や、シリコーン樹脂、非晶質フッ素樹脂などの有機材料が知られている。
【０００４】
近年、膜内に空隙を形成した多孔質の酸化ケイ素やフッ化マグネシウムを用いることで反射防止膜の屈折率を更に下げることにより、光学素子の反射率をより低く抑えることが可能となった。例えば、屈折率１．３８のフッ化マグネシウムの薄膜内に３０体積％の空隙を設けることによって屈折率を１．２７まで下げることができる。
【０００５】
ただし、光学部材の表面に設ける反射防止膜のような基材表面に形成する膜として多孔質膜を用いる場合には、表面から油分等の汚れが多孔質である膜内に侵入して不織布等による拭き取りが困難になることがある。そのため、多孔質膜からなる反射防止膜の表面にフッ素樹脂を付着させて撥水性（撥油性）を高めることにより、油分等の汚れが膜内に侵入するのを防止することが提案されている（特許文献１）。
【先行技術文献】
【特許文献】
【０００６】
【特許文献１】特開２０１７−５４１２５号公報
【特許文献２】特開２０１５−３１９１０号公報
【特許文献３】特開２０１６−１０９９９９号公報
【特許文献４】特開２０１２−７６９６７号公報
【発明の概要】
【発明が解決しようとする課題】
【０００７】
特許文献１に記載された光学部材のように、多孔質膜からなる反射防止膜の表面にフッ素樹脂を付着させることは、油分等の汚れが膜内に侵入するのを防止するという点では有効である。しかしながら、特許文献１に記載された光学部材では、別の問題として、表面に設けられた反射防止膜が多孔質膜からなるため密度が小さいことから膜の耐擦傷性が十分ではなく、ワイパーなどで表面を拭いたりすると膜が削れて反射防止性能が低下してしまう惧れがあることがわかった。
【０００８】
一方、特許文献２には、透明基材フィルムの表面に二酸化ケイ素からなるハードコート層と特定のフッ素化合物からなる低摩擦層を積層して設けると、表面の摺動性が上がり耐擦傷性が向上することが記載されている。しかしながら、特許文献１に記載された（二酸化ケイ素からなる）多孔質膜上にフッ素樹脂の代わりに引用文献２に示されるような摺動性を上げるフッ素化合物を付与した場合には、表面に付与されたフッ素化合物が多孔質膜中に拡散されてしまい、表面の摺動性は上がらず、耐擦傷性が向上することもなかった。また、良好な摺動性が得られるまでフッ素化合物の添加量を増やした場合には、多孔質膜の空隙がフッ素化合物により被覆され光学特性が低下してしまった。
【０００９】
本発明は、このような背景技術における問題に鑑み、低屈折率とするために用いられた多孔質膜を含みながら、耐擦傷性にすぐれる光学膜を提供するという課題を解決しようとするものである。
【課題を解決するための手段】
【００１０】
本発明は、基材上に形成されている多孔質膜を含む光学膜であって、該多孔質膜の表面の一部にフッ素化合物を担持する緻密膜を有しており、前記緻密膜の前記多孔質膜の表面に対する面積占有率が３０％以上７０％以下であり、前記緻密膜の膜厚が１０ｎｍ以上３０ｎｍ以下であり、前記光学膜の屈折率が１．３２以下であることを特徴とする光学膜を提供するものである。
【発明の効果】
【００１１】
本発明によれば、優れた光学特性と耐擦傷性とを併せて有する光学膜を提供することができる。
【図面の簡単な説明】
【００１２】
【図１】実施例４で作製した光学膜を示す概略断面図である。
【図２】実施例１で作製した光学膜を示す概略断面図である。
【発明を実施するための形態】
【００１３】
以下、本発明を実施するための形態について詳細に説明する。
［光学膜］
図１及び図２は、本発明の光学膜の一実施形態を模式的に示す概略断面図である。
【００１４】
本発明の光学膜１は、基材７の上に形成されていて、多孔質膜４を含み、その多孔質膜４の表面の一部にフッ素化合物６を担持した緻密膜５を有する。
【００１５】
多孔質膜４は、好ましくは、ナノ粒子２とバインダー３を含んでおり、この場合、バインダー３がナノ粒子２同士あるいは基材７とナノ粒子２とを結合させ、ナノ粒子間あるいは基材７とナノ粒子２との間に空隙が形成されている。この空隙が存在することで、本発明の光学膜は低い屈折率を示すことになる。
【００１６】
多孔質膜４の表面の一部には緻密膜５が存在する。ここで「緻密膜」とは、多孔質ではない（隙間なく詰まっている）膜という程度の意味であるが、より具体的な定義を以下に述べる。緻密膜５はフッ素化合物６を担持しており、そのフッ素化合物６が存在することで本発明の光学膜１に良好な摺動性を与えている。従って、上に述べた「緻密膜」の定義を実質的な観点からいうと、膜が担持している当該フッ素化合物６が侵入可能な空隙を実質的に有しないとき、その膜は「緻密膜」であるということができる。
【００１７】
本発明の光学膜は、光学レンズ、光学ミラー、フィルター、光学フィルム等の光学部材に用いられる。これらの中でも、光学レンズに反射防止膜として用いられることが好ましい。すなわち、本発明の光学膜の好ましい実施形態は、透明基材である光学レンズ上に形成された反射防止膜である。以下、本発明の光学膜１の構成要素である多孔質膜４、緻密膜５、フッ素化合物６、並びに、光学膜１の構成要素ではないが、その存在基盤である基材７について、順次詳述する。
【００１８】
（多孔質膜４）
多孔質膜４は、ナノ粒子２を含んだ膜である。ナノ粒子２を含む膜の例としては、上に述べた特許文献１（特開２０１７−５４１２５号公報）に記載の酸化ケイ素の中実粒子を鎖状につなげた鎖状粒子膜、特許文献３（特開２０１６−１０９９９９号公報）に記載の中空酸化ケイ素粒子膜、特許文献４（特開２０１２−７６９６７号公報）に記載のフッ化マグネシウム微粒子を含む分散液を用いて得られる多孔質膜等が挙げられる。
【００１９】
ナノ粒子２は、平均粒子径が１０ｎｍ以上８０ｎｍ以下であることが好ましく、１２ｎｍ以上６０ｎｍ以下であることがより好ましい。ナノ粒子２の平均粒子径が１０ｎｍ未満の場合には、粒子間、粒子内いずれの空隙も小さくなり過ぎて屈折率を下げることが難しい。また、平均粒径が８０ｎｍを超える場合には、粒子間の空隙の大きさが大きくなるため、大きなボイドが発生しやすく、また粒子の大きさに伴う散乱が発生するため好ましくない。
【００２０】
ここでナノ粒子２の平均粒子径とは、各粒子の平均フェレ径の個数平均値である。この平均フェレ径は透過電子顕微鏡像によって観察したものを画像処理することによって測定することができる。画像処理は、Ｉｍａｇｅ  Ｐｒｏ  ＰＬＵＳ（メディアサイバネティクス社製）など市販の画像処理ソフトを用いて行うことができる。所定の画像領域において、必要であれば適宜コントラスト調整を行い、粒子測定によって各粒子の平均フェレ径を測定し、その平均値を算出して求めることができる。
【００２１】
ナノ粒子２は、真円状、楕円状、円盤状、棒状、針状、鎖状、角形等のいずれの形状であっても良く、粒子内部に空孔を有する中空粒子であっても良い。多孔質膜４の空隙率を高めると低屈折率化できるので、ナノ粒子は、図１に記載されるような中空粒子又は図２に記載されるような鎖状の粒子が５０ｗｔ％であることが好ましく、８０ｗｔ％であることがより好ましい。
【００２２】
中空粒子は、内部に空孔を有し、前記空孔の外側をシェルが覆っている粒子である。空孔に含まれる空気（屈折率１．０）によって、中空粒子は空孔を有しない粒子に比較して膜の屈折率を効果的に下げることができる。空孔は単孔、多孔どちらでも良く適宜選択することができる。中空粒子のシェルの厚みは、粒子径（平均フェレ径）の１０％以上５０％以下であることが好ましく、２０％以上３５％以下であることがより好ましい。シェルの厚みが粒子径の１０％未満であると、粒子の強度が不足するため好ましくない。またシェルの厚みが粒子径の５０％を超えると、屈折率の低下効果が顕著には現れないため好ましくない。
【００２３】
一方、鎖状の粒子は、複数個の粒子が鎖状もしくは数珠状に連なった粒子である。膜となってもその鎖状もしくは数珠状の連なりは維持されるため、単一球形粒子を用いた時に比較して多孔質膜４の空隙率を上げることができる。その上、１個１個の粒子は小さくできるので大きなボイドは発生し難い。１本の鎖状の粒子中に連なる粒子の数は２個以上１０個以下、好ましくは３個以上６個以下である。連なる粒子の数が１０個を超えると、大きなボイドが発生し易くなり、光学膜の耐摩耗性が低下する。鎖状粒子のような短径と長径を持った粒子の粒径は短径を粒径とする。
【００２４】
ナノ粒子にはＴｉＯ２、ＺｎＯ２、ＺｒＯ２などの金属酸化物を、ナノ粒子中またはナノ粒子表面に導入することができる。
【００２５】
多孔質膜４は膜厚が８０ｎｍ以上２００ｎｍ以下であることが好ましく、１００ｎｍ以上１６０ｎｍ以下であることがより好ましい。膜厚が８０ｎｍ未満だと耐摩耗性が得られ難く、２００ｎｍを超えると反射率を下げるのが難しくなる。
【００２６】
多孔質膜４の空隙率は、３０％以上７０％以下であることが好ましい。空隙率が３０％未満だと屈折率が十分に下がらず、高い反射防止効果が得られないときがあり、７０％を超えると粒子間の空隙が大きくなり過ぎて耐摩耗性が低くなる。
【００２７】
多孔質膜４の屈折率は、十分な反射防止効果を得るためには、１．１９以上１．３２以下であることが好ましく、１．２２以上１．３０以下であることがより好ましい。
【００２８】
また、ナノ粒子２を含む多孔質膜４には、バインダー３が含まれているのが好ましい。バインダー３は膜の耐摩耗性、密着力、環境信頼性によって適宜選択することが可能であるが、ナノ粒子２との親和性が高いものが望ましい。たとえば、酸化ケイ素鎖状粒子膜には、酸化ケイ素バインダーを用いるのが好ましい。
【００２９】
バインダー３の含有量は、多孔質膜４に対して５ｗｔ％以上３０ｗｔ％以下であることが好ましく、１０ｗｔ％以上３０ｗｔ％以下であることがより好ましい。
【００３０】
（緻密膜５）
本発明において緻密膜５を構成する材料の例としては、酸化ケイ素バインダー、ポリ酢酸ビニルとその共重合樹脂、エチレン−酢酸共重合樹脂、塩化ビニル−酢酸ビニル共重合樹脂、ウレタン樹脂、塩化ビニル樹脂、塩素化ポリプロピレン系樹脂、ポリアミド系樹脂、アクリル系樹脂、マレイン酸系樹脂、環化ゴム系樹脂、ポリオレフィン樹脂、ポリスチレン樹脂、ＡＢＳ樹脂、ポリエステル樹脂、ナイロン樹脂、ポリカーボネート樹脂、セルロース樹脂、ポリ乳酸樹脂等の溶剤可溶性樹脂、フェノール樹脂、不飽和ポリエステル樹脂、エポキシ樹脂等の熱硬化性樹脂などが挙げられる。
【００３１】
緻密膜５の材料は多孔質膜４との密着力や環境信頼性によって適宜選択することが可能で、多孔質膜４を構成するバインダー３と同じ材料を使うことも可能である。ただし、その場合には多孔質膜４との親和性が高くなることから、緻密膜５を塗工する際に多孔質膜４へ拡散しやすくなり、多孔質膜４の表面に留まりづらくなるので、緻密膜５の塗工方法や塗料に使用する溶媒等には十分に留意する必要がある。
【００３２】
緻密膜５の多孔質膜４の表面に対する面積占有率は３０％以上７０％以下であることが好ましく、４０％以上６５％以下であることがより好ましい。面積占有率が３０％未満だと多孔質膜の表面に存在するフッ素化合物６の密度が低すぎて耐擦傷性が低くなり、面積占有率が７０％より大きいと光学膜１の屈折率が１．３２を超えてしまうため、あまり好ましくない。
【００３３】
緻密膜５の膜厚は１０ｎｍ以上３０ｎｍ以下であることが好ましく、１５ｎｍ以上２５ｎｍ以下であることがより好ましい。膜厚が１０ｎｍ未満だと膜が平坦にならず、また膜厚が３０ｎｍ以上だと光学膜１の屈折率が１．３２を超えてしまうため、いずれも好ましくない。
【００３４】
緻密膜５の表面の平坦性はＪＩＳ  Ｂ０６０１（１９９２）に規定される算術平均粗さ（Ｒａ）が３ｎｍ以下であることが好ましく、２ｎｍ以下であることがより好ましい。緻密膜５の表面の算術平均粗さが３ｎｍよりも大きい場合には、ワイパーなどで擦った時に接触するフッ素化合物の量が少ないため摺動性が十分ではなく、十分な耐擦傷性が得られない。
【００３５】
（フッ素化合物６）
本発明において、緻密膜５に担持されるフッ素化合物６の好ましい例としてはパーフルオロポリエーテル、ポリテトラフルオロエチレン（ＰＴＦＥ）、ポリフッ化ビニリデン（ＰＶＤＦ）、パーフルオロアルコキシフッ素樹脂（ＰＦＡ）、四フッ化エチレンや六フッ化プロピレンの各種共重合体、フルオロアルキルペンダント基を有する各種ポリマーが挙げられる。
【００３６】
本発明において、フッ素化合物６は緻密膜５との親和性が高いことが好ましく、緻密膜５と共有結合や水素結合などの化学結合を形成するものがより好ましい。さらに、フッ素化合物６はポリマーブラシと呼ばれる単分子膜構造を有するものが好ましい。
【００３７】
（基材７）
本発明の光学膜がその上に形成される基材７としては、ガラス、樹脂などを用いることが可能である。また、その形状は限定されることはなく、平面、曲面、凹面、凸面、フィルム状などのいずれであっても良い。
【００３８】
基材７と塗工面との間に、高屈折率層及び中屈折率層などを単層あるいは複数層有していてもよい。高屈折率層、中屈折率層としては、酸化ジルコニウム、酸化チタン、酸化タンタル、酸化ニオブ、酸化ハフニウム、アルミナ、シリカ、フッ化マグネシウムなどを挙げることができる。
【００３９】
また、基材と塗工面との間には、機械強度を上げるためのハードコート層や導電性を有する層を設けてもよい。
【００４０】
これらの高ないし中屈折率層や機能性を有する層は、真空蒸着法、スパッタ法、ＣＶＤ法、ディップコート法、スピンコート法、スプレーコート法などを用いて形成することができる。
【００４１】
［光学膜の製造方法］
本発明の光学膜１の製造方法について、その一例を説明する。
【００４２】
（多孔質膜４の形成方法）
本発明の光学膜１の製造方法は、レンズなどの光学部材である基材７の表面に、好ましくは、ナノ粒子２がバインダー３で結合した多孔質膜４を形成する形成工程を有する。なお、多孔質膜４は基材７の表面に直接形成してもよいし、ハードコート層や導電層を介して形成してもよい。
【００４３】
多孔質膜４は、乾式法と湿式法のいずれを用いて形成しても良いが、簡便に多孔質膜４を形成できる湿式法を用いることが好ましい。多孔質膜４を湿式法で形成するには、ナノ粒子とバインダーを含む塗料を調製して、ディップコート法、スピンコート法、スプレーコート法などにより塗工すればよい。
【００４４】
多孔質膜４を形成するための塗料は、少なくともナノ粒子２と、バインダー３と、溶媒とを含むものであることが好ましい。そして、このような塗料を２０℃以上３０℃以下の成膜温度で基材上に塗布することにより多孔質膜を形成することが好ましい。このとき塗料は、成膜温度における粘度が１．３ｍＰａ・ｓ以上２ｍＰａ・ｓ以下であることが好ましい。塗料の粘度がこの範囲であると、ナノ粒子間の隙間へのバインダーの浸透性が良くなるため均一なボイドを含んだ膜を形成することができる。ナノ粒子間の隙間にバインダー３を浸透させる為には塗料の粘度は低いほどよいが、粘度の低い塗料にするためには低粘度の溶媒を用いる必要がある。そして、低粘度の溶媒は一般に蒸気圧が高いため成膜時の乾燥速度が速く、スジやムラが発生しやすいため、塗料の粘度が低すぎるのも問題が多い。よって、成膜時における塗料の粘度が１．３ｍＰａ・ｓ以上２ｍＰａ・ｓ以下となるように溶媒を選択することが好ましいのである。塗料の粘度は、ナノ粒子の表面状態、濃度、バインダーの分子構造、分子量、濃度及び溶媒によって決定されるので、これらを考慮して上記範囲の粘度となるように塗料を調製すればよい。
【００４５】
塗料に用いる溶媒としては、ナノ粒子、バインダーとの親和性が良好なものを適宜選択することが可能である。親和性が低い溶媒であるとバインダーが相溶しないか、あるいは塗料として相溶していたとしても、成膜中に分離を起こして白化現象を生じる。溶媒としては、沸点が１００℃以上２００℃以下であり、粘度が２ｍＰａ以下のものを用いることが好ましい。好適な溶媒としては、例えば、１−メトキシ−２−プロパノール、１−エトキシ−２−プロパノール、１−ブトキシ−２−プロパノール、１−プロポキシ−２−プロパノール、２−エチル−２−ブタノール、メチルセルソルブ、エチルセルソルブ、ブチルセルソルブなどがある。
【００４６】
塗料に含まれる溶媒の含有量は９５．０ｗｔ％以上９８．５ｗｔ％以下、好ましくは９６．０ｗｔ％以上９８．０ｗｔ％以下であることが好ましい。ただし、塗布方法や塗布条件により、所望の平均膜厚を得るためには溶媒の含有量を適宜調整すべきであり、この範囲に制限されることはない。
【００４７】
塗工方法としては、特に限定されることはなく、ディップコート法、スピンコート法、スプレーコート法、ロールコート法など液状塗料の一般的な塗工方法を用いることができる。ただし、レンズ基材の表面に反射防止膜を形成する場合のように均一な膜厚に形成することが特に要請される場合は、塗料をスピンコート法で塗工することにより成膜することが好ましい。
【００４８】
塗工後は塗膜の乾燥を行う。乾燥には乾燥機、ホットプレート、電気炉などを用いることができる。乾燥条件は、基材に影響を与えず且つナノ粒子内の有機溶媒を蒸発できる程度の温度と時間とする。基材と光学膜１の熱膨張係数の違いがあり、高温の乾燥で光学膜１の剥がれや割れが発生しないように一般的には２００℃以下の温度を用いることが好ましい。塗工回数は通常１回が好ましいが、乾燥と塗工を複数回繰り返しても良い。
【００４９】
（緻密膜５の形成方法）
多孔質膜４の表面に緻密膜５を形成するには、乾式法と湿式法のいずれを用いてもよいが、簡便に緻密膜５を形成するには湿式法を用いればよい。湿式法では、緻密膜を構成する材料を溶媒で溶解し適宜希釈して濃度を調整したものを塗料として調製し、これをスプレーコート法やスピンコート法あるいはインクジェット法で塗工することにより多孔質膜上に緻密膜を形成することが可能である。別の基材上に形成した塗膜を転写する方法を用いてもよい。
【００５０】
本発明の光学膜では、緻密膜５は多孔質膜４の表面の一部に存在するように（面積占有率が３０％以上７０％以下となるように）形成される。緻密膜の面積占有率は、塗料中の膜材料の濃度と滴下量（スピンコート法の場合）やスプレー時間（スプレーコート法）あるいは吐出量（インクジェット法の場合）といった膜材料の付与量とを変えることで調整することができる。
【００５１】
また、緻密膜５を形成する際には、多孔質膜４に付着したときの粘度により、多孔質膜４への染み込み具合が変わってしまう。塗料の粘度が低すぎると多孔質膜４内部に拡散してしまい、好ましくない。また、粘度が高すぎると多孔質膜４の表面で緻密膜５の塗料が塊になってしまい、ヘイズが高くなるため、やはり好ましくない。好ましい形態は、膜５の材料が多孔質膜４の表面でとどまり、多孔質膜４の表面の凹部を平坦化した形態である。
【００５２】
緻密膜５の塗膜を形成した後は塗膜の乾燥を行う。乾燥には乾燥機、ホットプレート、電気炉などを用いることができる。乾燥条件は、基材に影響を与えず且つナノ粒子内の有機溶媒を蒸発できる程度の温度と時間とする。多孔質膜４を形成する場合と同様に、基材７と光学膜１の熱膨張係数の違いがあるため、高温の乾燥で光学膜１の剥がれや割れが発生しないように、一般的には２００℃以下の温度で乾燥することが好ましい。成膜回数は通常１回が好ましいが、乾燥と成膜を複数回繰り返しても良い。
【００５３】
（フッ素化合物６の担持方法）
多孔質膜４上に緻密膜５を形成した後、この表面にフッ素化合物６を担持させる（付着する）には、フッ素化合物６の溶液をスピンコート法、ブレードコート法、ロールコート法、スリットコート法、印刷法やディップコート法など通常用いられる方法で塗工すればよい。フッ素化合物の溶液に用いる溶媒は、当該フッ素化合物との相溶性の高い溶媒を選択することが好ましい。フッ素化合物の溶液に用いる好ましい溶媒の例としては、ハイドロフルオロエーテル、パーフルオロカーボンなどのフッ素含有有機溶媒、またはそれらの混合溶媒、あるいはそれらと他の有機溶媒との混合溶媒が挙げられる。溶液中のフッ素化合物の濃度は０．０５ｗｔ％以上１ｗｔ％以下であることが好ましい。
【００５４】
緻密膜５上に付与されたフッ素化合物は、緻密膜５を通り抜けることなく、その表面上に担持され、良好な摺動性を発現させることで、光学膜１の耐擦傷性の向上に寄与する。一方、緻密膜５が形成されていない部分に付与されたフッ素化合物６は、多孔質膜４の表面に付与されて表面の空隙から多孔質膜内に一部侵入するため、必ずしも良好な摺動性を十分に発現させるのに役立つわけではない。しかしながら、本発明の光学膜では、多孔質膜４の表面の３０％以上７０％の領域に緻密膜５が存在するため、全体としては十分に良好な摺動性を発現させることになる。
【００５５】
フッ素化合物の溶液を塗工した後は塗膜の乾燥を行う。乾燥は乾燥機、ホットプレート、電気炉などを用いることができる。やはり、高温の乾燥で光学膜１の剥がれや割れが発生しないように一般的には２００℃以下の温度で乾燥することが好ましい。
【実施例】
【００５６】
以下、実施例により本発明の光学膜の作製を具体的に説明する。ただし本発明はその要旨を超えない限り、以下の実施例により限定されるものではない。
【００５７】
（塗料の調製）
（１）鎖状ＳｉＯ２粒子を含む塗料１の調製
中実ＳｉＯ２粒子が鎖状につながった鎖状ＳｉＯ２粒子の２−プロパノール（ＩＰＡ）分散液（日産化学工業株式会社製  ＩＰＡ−ＳＴ−ＵＰ（登録商標）、粒子径４０〜１００ｎｍ；動的光散乱法・固形分濃度１５ｗｔ％）中の２−プロパノールの大部分を、エバポレーターで１−プロポキシ−２−プロパノール（シグマ製）に置換することで、鎖状ＳｉＯ２粒子の１−プロポキシ−２−プロパノール分散液を作製した。溶媒の比率は２−プロパノール：１−プロポキシ−２−プロパノール＝７．５：９２．５であった。
【００５８】
テトラエトキシシラン（ＴＥＯＳ、東京化成工業株式会社製）１８．５ｇと、触媒水としてＴＥＯＳに対して１０当量の０．１ｗｔ％ホスフィン酸１６．０ｇとを合わせ、２０℃の水浴中で６０分間混合攪拌してバインダー溶液１を作製した。
【００５９】
上で作製した鎖状ＳｉＯ２粒子の１−プロポキシ−２−プロパノール分散液２５１．３ｇに、上で作製したバインダー溶液１を３２．８ｇ（バインダーを形成するために必要な成分を酸化物換算で０．５ｗｔ％）添加し、更に、鎖状ＳｉＯ２粒子の固形分濃度を酸化物換算で４．３ｗｔ％にするために、１−プロポキシ−２−プロパノールを１７４．５ｇ、乳酸エチルを５４６．５ｇ添加し、６０分間攪拌して鎖状ＳｉＯ２粒子を含む塗料１を調製した。調製した塗料１中の溶媒の比率は、１−プロポキシ−２−プロパノール：乳酸エチル＝４０：６０とした。
【００６０】
（２）中空ＳｉＯ２粒子を含む塗料２の調製
中空ＳｉＯ２粒子の２−プロパノール（ＩＰＡ）分散液（日揮触媒化成株式会社製  スルーリア１１１０、平均粒径５５ｎｍ、固形分濃度２０．５０ｗｔ％）６．００ｇを１−メトキシ−２−プロパノール（ＰＧＭＥ）２８．１７ｇで希釈することで、中空ＳｉＯ２粒子を含む塗料（固形分濃度３．６０ｗｔ％）２を調製した。動的光散乱法による粒度分布測定（マルバーン社製  ゼータサイザーナノＺＳ）により、粒径が５５ｎｍの中空ＳｉＯ２粒子が分散していることを確認した。
【００６１】
（３）中空ＭｇＦ２粒子を含む塗料３の調製
イソオクタン１００ｇ、界面活性剤としてビス（２−エチルヘキシル）スルホコハク酸ナトリウム（ＡＯＴ）１０ｇ、水７ｇを合わせて１時間攪拌し、９ｎｍの水粒子（液滴）が分散した油中水型ミセルが形成された溶液（分散液）を作製した。
【００６２】
得られた溶液に、フェニルメチルエーテル中に５ｗｔ％濃度でテトラブチルアンモニウムジフルオロトリフェニルシリケート（ＴＢＡＴ）を混合した溶液３ｇとＡＯＴ１ｇを加え、ＴＢＡＴを油層に溶解した。さらにフェニルメチルエーテル中に１ｗｔ％濃度でマグネシウムエトキシドを混合した溶液３ｇとＡＯＴ１ｇ加えて混合した後、６０℃で１時間攪拌して、フッ化マグネシウムを合成した。
【００６３】
前記フッ化マグネシウムが合成された溶液にエタノール４０ｍｌを加えて親水性溶媒と疎水性溶媒に分離した。前者を取り出して乾燥させたものを、走査透過電子顕微鏡で観察したところ、粒子径が１０ｎｍの中空粒子を確認した。前記中空粒子を１０ｍｌのテフロン（登録商標）ＡＦ２４００中に分散させた。
【００６４】
（４）ＳｉＯ２バインダー塗料４の調製
１−エトキシ−２−プロパノール（キシダ化学株式会社製）７．７ｇに、テトラエトキシシラン（ＴＥＯＳ、東京化成工業株式会社製）２６．０ｇと、触媒水としてＴＥＯＳに対して１０当量の０．０１Ｍ希塩酸２２．５ｇとを添加し、６０分間混合攪拌した。さらに６０℃のオイルバス中で４０分間攪拌することによってバインダー溶液１を調製した。その後、最終的に酸化ケイ素の固形分濃度が１．０ｗｔ％になるように１−エトキシ−２−プロパノールと２−エチルブタノールを加えた。バインダー溶液中の１−エトキシ−２−プロパノールと２−エチルブタノールの比率は３／７とした。
【００６５】
（５）ＳｉＯ２バインダー塗料５の調製
最終的な酸化ケイ素の固形分濃度が１．２ｗｔ％になるように１−エトキシ−２−プロパノールと２−エチルブタノールを加えた以外は、（４）と同様の処理を行った。
【００６６】
（６）ＳｉＯ２バインダー塗料６の調製
最終的な酸化ケイ素の固形分濃度が１．５ｗｔ％になるように１−エトキシ−２−プロパノールと２−エチルブタノールを加えた以外は、（４）と同様の処理を行った。
【００６７】
（７）ＳｉＯ２バインダー塗料７の調製
最終的な酸化ケイ素の固形分濃度が０．５ｗｔ％になるように１−エトキシ−２−プロパノールと２−エチルブタノールを加えた以外は、（４）と同様の処理を行った。
【００６８】
（評価）
（８）光学膜１の膜厚の測定
分光エリプソメータ（ＶＡＳＥ、ジェー・エー・ウーラム・ジャパン製）を用い、波長３８０ｎｍから８００ｎｍまで測定し、解析から膜厚を求めた。
【００６９】
（９）光学膜１の屈折率の測定
分光エリプソメータ（ＶＡＳＥ、ジェー・エー・ウーラム・ジャパン製）を用い、波長３８０ｎｍから８００ｎｍまで測定した。屈折率は波長５５０ｎｍの屈折率とした。以下の基準で低屈折率性を評価した。
Ａ：屈折率が１．３０以下のとき
Ｂ：屈折率が１．３２以下のとき
Ｃ：屈折率が１．３２より大きいとき
【００７０】
（１０）光学膜１の耐擦傷性の評価
ＡＲ−３０（小津産業株式会社製）を用いて膜の表面を１５０ｇ／ｃｍ２で１０往復こすったあと、目視で傷を確認した。目視で傷が見えなければ、膜の表面を２００ｇ／ｃｍ２でこすって傷を確認した。傷が確認できるまで、荷重を５０ｇ／ｃｍ２ずつ増やしてこの評価を繰り返し、傷が確認できない最大の荷重により以下の基準で耐擦傷性を評価した。
Ａ：最大荷重が３００ｇ／ｃｍ２以上のとき
Ｂ：最大荷重が２００ｇ／ｃｍ２以上のとき
Ｃ：最大荷重が２００ｇ／ｃｍ２未満のとき
【００７１】
（１１）緻密膜５の面積占有率の算出方法
（前処理）
金属スパッタ装置（１０８Ａｃｔ、Ｃｒｅｓｓｉｎｇｔｏｎ社製）を用い、サンプル表面に３０ｍＡ、５０秒でＡｕ−Ｐｄコートをおこなった。
【００７２】
（観察）
ＦＥ−ＳＥＭ（Ｓｉｇｍａ５００ＶＰ、カールツァイスマイクロスコピー社製）を用いて、２万倍で表面観察を行った。加速電圧は３ｋＶとした。観察箇所のＳＥ像を撮影したあと、観察箇所が重ならないように観察場所を移動し、再び撮影をおこなった。この作業を縦に２枚、横に３枚の画像が得られるように繰り返した。得られた画像をＩｍａｇｅ−Ｐｒｏ Ｐｌｕｓ（メディアサイバーネトティクス社製）のソフトウェアで以下の手順で処理をした。
（１）画像部を選択した。
（２）「最適合わせこみ」を実施した。
（３）空間フィルタ（ソーベル）を適用した。
（４）ローパスフィルタ（３×３）を実施した。その時の条件は、回数：２回、強さ：１０を適用した。
（５）緻密膜のある場所（暗い色）を選択して、面積比を測定した。（検出サイズ：１０３〜１０７倍）
（６）（１）〜（５）を画像の枚数分実施し、得られた面積比の平均を出した。
２万倍の画像は縦１２μｍ、横１５μｍであったため、縦に２枚、横に３枚の画像を並べた面積は、８４０μｍ２となる。本発明においてはこの面積を単位面積とした。
【００７３】
（１２）緻密膜５の膜厚の求め方
下記のような処理条件で前処理と観察をおこなった。
（前処理）
観察サンプルにカーボン膜およびＰｔ−Ｐｄ膜をコートした。
カーボン膜コート：エノモトＡＶ製  ＮＣ−５Ｔｕｒｂｏ（６０秒×６回）
Ｐｔ−Ｐｄ膜コート：日立製  Ｅ−１０３０（１５ｍＡ、６０秒×４回）
【００７４】
（観察）
ＦＩＢ加工：ＦＥＩ製  Ｎｏｖａ６００（ＦＩＢ加工：３０ｋＶ）
断面ＳＴＥＭ観察：日立製  Ｓ−５５００（加速電圧：３０ｋＶ）
【００７５】
（膜厚算出方法）
観察から得られた断面の２０万倍のＤＦ像をＩｍａｇｅ−Ｐｒｏ Ｐｌｕｓ（メディアサイバーネトティクス社製）のソフトウェアで以下の手順で処理をした。
（１）８ビットの画像に変換した。
（２）Ｔｈｒｅｓｈｏｌｄで２値化した。
（３）得られた画像から、緻密膜５にあたる部分の距離を測定し、倍率から厚さを計算した。
（４）場所を変えて１０か所測定し、その平均値を厚さとした。
【００７６】
（１３）算術平均粗さＲａの求め方
ＳＰＭ（Ｌ−ｔｒａｓｅ＆ＮａｎｏＮａｖｉＩＩ，ＳＩＩナノテクノロジー社製）で観察サンプル表面を観察し、緻密膜５が成膜されている部分を測定した。測定後、成膜部分を選択し、Ｒａを測定した。
【００７７】
（実施例１）
実施例１では、直径（φ）３０ｍｍ、厚さ０．５ｍｍのＳｉ基材に、鎖状ＳｉＯ２粒子を含む塗料１を適量滴下し、３５００ｒｐｍで２０秒スピンコートを行なうことで、基材上に鎖状ＳｉＯ２粒子からなる多孔質膜を形成した。形成した鎖状ＳｉＯ２粒子からなる多孔質膜上にＳｉＯ２バインダー塗料４を４０秒間スプレーで塗工した。さらに、フッ素化合物溶液（株式会社フロロテクノロジー製  ＦＧ−５０８３ＳＨ  固形分濃度０．１０ｗｔ％）を０．０６ｍｌ滴下し、１０００ｒｐｍで２０秒スピンコートを行なったあと、２０００ｒｐｍで１０秒スピンコートを行なった。その後、熱風循環オーブン中で１２０℃２０分間加熱することで、鎖状ＳｉＯ２粒子の多孔質膜上に緻密膜が部分的に存在し、さらに緻密膜の上にフッ素化合物が付着した膜（図２）を形成した。
【００７８】
その結果、屈折率が１．２９０、膜厚１００ｎｍの光学膜を作製した。また、緻密膜の面積占有率は４２％、膜厚は２２ｎｍであった。この光学膜の耐擦傷性は２５０ｇであった。各種評価結果を表１にまとめた。
【００７９】
また、ＸＰＳによる膜の深さ方向成分分析から膜の表面にフッ素が集中しており、膜の表面から浅い部分に炭素が多く見られることから、多孔質膜上にフッ素化合物が存在していることが確認された。
【００８０】
（実施例２）
実施例２では、ＳｉＯ２バインダー塗料４のスプレー時間を８０秒に変えた以外は実施例１と同様の条件で処理をした。その結果、屈折率が１．３１６、膜厚１００ｎｍの光学膜を作製した。また、緻密膜の面積占有率は６８％、膜厚は２４ｎｍであった。この光学膜の耐擦傷性は３００ｇであった。
【００８１】
（実施例３）
実施例３では、ＳｉＯ２バインダー塗料４のスプレー時間を３０秒に変えた以外は実施例１と同様の条件で処理をした。その結果、屈折率が１．２７４、膜厚１００ｎｍの光学膜を作製した。また、緻密膜の面積占有率は３２％、膜厚は１８ｎｍであった。この光学膜の耐擦傷性は２００ｇであった。
【００８２】
（実施例４）
実施例４では、鎖状ＳｉＯ２粒子を含む塗料１の代わりに中空ＳｉＯ２粒子を含む塗料２を使用した以外は実施例１と同様の条件で処理をした。その結果、屈折率が１．２８０、膜厚１００ｎｍの光学膜（図１）を作製した。また、緻密膜の面積占有率は４０％、膜厚は２０ｎｍであった。この光学膜の耐擦傷性は２００ｇであった。
【００８３】
（実施例５）
実施例５では、中空ＭｇＦ２粒子を含む塗料３を４０００ｒｐｍで２０秒間スピンコート塗工した。形成した中空ＭｇＦ２粒子からなる多孔質膜上にＳｉＯ２バインダー塗料４を４０秒間スプレー塗工した。更に、フッ素化合物溶液（株式会社フロロテクノロジー製  ＦＧ−５０８３ＳＨ  固形分濃度０．１０ｗｔ％）を０．０６ｍｌ滴下し、１０００ｒｐｍで２０秒スピンコートを行なったあと、２０００ｒｐｍで１０秒スピンコートを行なった。その後、熱風循環オーブン中で１２０℃２０分間加熱することで、中空ＭｇＦ２粒子の多孔質膜上に緻密膜が部分的に存在し、さらに緻密膜の上にフッ素化合物が付着した膜を形成した。
【００８４】
その結果、屈折率が１．３１９、膜厚１２０ｎｍの光学膜を作製した。また、緻密膜の面積占有率は３４％、膜厚は２２ｎｍであった。この光学膜の耐擦傷性は２５０ｇであった。
【００８５】
（実施例６）
実施例６では、フッ素化合物溶液（株式会社フロロテクノロジー製  ＦＧ−５０８３ＳＨ  固形分濃度０．１０ｗｔ％）の代わりに、ＳＦコートＫＳ１４Ａ（ＡＧＣセイケミカル社製）を用いた以外は実施例１と同様の条件で処理をした。その結果、屈折率が１．３１０、膜厚１００ｎｍの光学膜を作製した。また、緻密膜の面積占有率は４０％、膜厚は２４ｎｍであった。この光学膜の耐擦傷性は２５０ｇであった。
【００８６】
（実施例７）
実施例７では、ＳｉＯ２バインダー塗料４の代わりに、ＳｉＯ２バインダー塗料５を用いた以外は実施例１と同様の条件で処理をした。その結果、屈折率が１．３１８、膜厚１００ｎｍの光学膜を作製した。また、緻密膜の面積占有率は３２％、膜厚は３０ｎｍであった。この光学膜の耐擦傷性は２５０ｇであった。
【００８７】
（比較例１）
比較例１では、ＳｉＯ２バインダー塗料４のスプレー時間を１００秒に変えた以外は実施例１と同様の条件で処理をした。その結果、屈折率が１．３３５、膜厚１００ｎｍの光学膜を作製した。また、緻密膜の面積占有率は７５％、膜厚は２２ｎｍであった。この光学膜の耐擦傷性は３５０ｇであった。
【００８８】
（比較例２）
比較例２では、スプレー時間を２０秒に変えた以外は実施例１と同様の条件で処理をした。その結果、屈折率が１．２６５、膜厚１００ｎｍの光学膜を作製した。また、緻密膜の面積占有率は１０％、膜厚は２２ｎｍであった。この光学膜の耐擦傷性は１５０ｇであった。
【００８９】
（比較例３）
比較例３では、フッ素化合物溶液の塗工を実施しない以外は実施例２と同じ条件で処理をした。鎖状ＳｉＯ２粒子の多孔質膜上に緻密膜が部分的に存在しているが、その上にフッ素化合物の膜は形成されていない。その結果、屈折率が１．２９０、膜厚１００ｎｍの光学膜を作製した。また、緻密膜の面積占有率は６８％、膜厚は２４ｎｍであった。この光学膜の耐擦傷性は１００ｇであった。
【００９０】
（比較例４）
比較例４では、ＳｉＯ２バインダー塗料４の代わりに、ＳｉＯ２バインダー塗料６を用いた以外は実施例１と同様の条件で処理をした。その結果、屈折率が１．３２８、膜厚１００ｎｍの光学膜を作製した。また、緻密膜の面積占有率は３２％、膜厚は３８ｎｍであった。この光学膜の耐擦傷性は２００ｇであった。
【００９１】
（比較例５）
比較例５では、ＳｉＯ２バインダー塗料４の代わりに、ＳｉＯ２バインダー塗料７を用いた以外は実施例１と同様の条件で処理をした。その結果、屈折率が１．２６５、膜厚１００ｎｍの光学膜を作製した。また、緻密膜の面積占有率は６８％、膜厚は８ｎｍであった。この光学膜の耐擦傷性は１００ｇであった。
【００９２】
実施例１−７と比較例１−５の条件及び結果を以下の表１にまとめた。
【表１】
2020016789.tif 000003
【産業上の利用可能性】
【００９３】
本発明の光学部材は、光例えばカメラやビデオカメラをはじめとする撮像機器、もしくは液晶プロジェクターや電子写真機器の光走査装置をはじめとする投影機器に利用することが可能である。
【符号の説明】
【００９４】
１  光学膜
２  ナノ粒子
３  バインダー
４  多孔質膜
５  緻密膜
６  フッ素化合物
７  基材
【図１】
2020016789.tif 000004
【図２】
2020016789.tif 000005